(57)【特許請求の範囲】
【請求項１】
内部が上側に開放され、底部に出鋼口が形成される本体と、
前記本体の幅方向に延長され、前記本体の底部及び長さ方向の両側壁に接触されて設置される固定ダムと、
前記本体の幅方向に延長される制御ダムと、
前記固定ダムを中心に、前記出鋼口の反対側で、前記本体の長さ方向の両側壁にそれぞれ設置され、前記制御ダムと接触することができるストッパーと、
前記制御ダムを移動及び回転可能に支持する駆動部と、を含み、
前記駆動部は、前記制御ダムを前記本体の高さ方向と長さ方向に移動可能に支持し、前記高さ方向の軸を中心に回転可能に支持することを特徴とする溶鋼処理装置。
【請求項２】
前記固定ダムの下部を長さ方向に貫通して形成される残湯ホールを含むことを特徴とする請求項１に記載の溶鋼処理装置。
【請求項３】
前記制御ダムを前記本体の長さ方向に移動させて、前記本体の内部を供給領域及び排出領域に区分して相互に孤立させるように、前記駆動部の動作を制御する制御部を含むことを特徴とする請求項１に記載の溶鋼処理装置。
【請求項４】
前記制御ダムは、前記ストッパーが設置された位置で前記本体の長さ方向の両側壁から離隔されるように幅方向の幅が形成される請求項１に記載の溶鋼処理装置。
【請求項５】
前記制御ダムは、前記固定ダムが設置された位置で前記本体の底部及び長さ方向の両側壁に接触されるように幅方向の幅が形成されることを特徴とする請求項１または４に記載の溶鋼処理装置。
【請求項６】
前記制御ダムは、前記ストッパーが設置された位置で幅方向の両側縁が前記ストッパーに接触し、重なるように幅方向の幅が形成されることを特徴とする請求項１または４に記載の溶鋼処理装置。
【請求項７】
前記制御ダムの一側面の下部に突出形成され、上部に積載面が備えられる突出部をさらに含むことを特徴とする請求項１に記載の溶鋼処理装置。
【請求項８】
前記ストッパーは、前記本体の高さ方向に延長され、幅方向に突出することを特徴とする請求項１に記載の溶鋼処理装置。
【請求項９】
前記固定ダムは、前記本体の中心部から長さ方向に離隔されて相互に対向するように複数設置され、
前記固定ダムを中心にして、前記出鋼口側には排出領域が形成され、前記出鋼口の反対側には供給領域が形成されることを特徴とする請求項１に記載の溶鋼処理装置。
【請求項１０】
前記供給領域には、前記制御ダム及びストッパーが相互に対向して複数設置されることを特徴とする請求項９に記載の溶鋼処理装置。
【請求項１１】
鋼を処理する方法であって、
内部が上側に開放され、底部に出鋼口が形成され、内部を供給領域及び排出領域に分割する複数のダムが設置される本体を用意する段階と、
複数の前記ダムを用いて前記供給領域を前記排出領域から孤立させる段階と、
前記供給領域に溶鋼を供給する段階と、
複数の前記ダムを用いて前記供給領域と前記排出領域とを接続させる段階と、
複数の前記ダムを用いて前記排出領域を前記供給領域から孤立させ、前記排出領域の溶鋼レベルを制御する段階と、を含み、
前記供給領域と前記排出領域を接続させる段階は、
前記本体の内部を前記供給領域と前記排出領域に分割する固定ダムと接触して前記排出領域を前記供給領域から隔離する制御ダムを上昇および移動させ、前記制御ダムと前記固定ダムの密着を解除する段階と、
高さ方向の軸を中心に前記制御ダムを回転させ、前記固定ダムを中心にして前記出鋼口の反対側に前記制御ダムが移動するよう前記本体の長さ方向両側壁に設置されたストッパーを通過させた後、前記制御ダムを前記ストッパーに密着させる段階と、
前記供給領域と接続された前記排出領域の溶鋼で鋳片を鋳造する段階と、
定常状態の溶鋼レベルでは、溶鋼の圧力を前記制御ダムでストッパー側に分散させ、前記溶鋼の流動を制御する段階と、を含むことを特徴とする溶鋼処理方法。
【請求項１２】
前記排出領域の溶鋼レベルを制御する段階は、
前記供給領域から孤立された前記排出領域の残留の溶鋼で鋳片を鋳造する段階を含むことを特徴とする請求項１１に記載の溶鋼処理方法。
【請求項１３】
前記排出領域の溶鋼レベルを制御する段階は、
前記供給領域から孤立された前記排出領域の残留の溶鋼で鋳片を鋳造し、前記供給領域に後続溶鋼を供給する段階を含むことを特徴とする請求項１１に記載の溶鋼処理方法。
【請求項１４】
前記供給領域に後続溶鋼を供給する段階の後に、
複数の前記ダムを用いて前記供給領域と前記排出領域とを接続させて、前記後続溶鋼を前記排出領域に供給する段階と、
複数の前記ダムを用いて前記排出領域を前記供給領域から孤立させ、前記排出領域の溶鋼レベルを制御する段階と、
前記供給領域から孤立された前記排出領域の残留の溶鋼で鋳片を鋳造する段階と、を含むことを特徴とする請求項１３に記載の溶鋼処理方法。
【発明の詳細な説明】
【技術分野】
【０００１】
本発明は、溶鋼処理装置及び方法に係り、より詳しくは、工程の初期と中期及び末期に本体の内部に入れられた溶鋼のレベルを各領域ごとに制御することができる溶鋼処理装置及び方法に関する。
【背景技術】
【０００２】
連続鋳造設備のタンディッシュは、取鍋から鋼、例えば溶鋼を受けて鋳型に連続して注入する装置である。タンディッシュは、溶鋼を一定時間保管し、温度を維持して、溶鋼の滞留時間を長くして介在物の浮上分離を助ける機能を持つ。また、タンディッシュは取鍋を連続的に交換しながら連続鋳造工程を続いて実施する間、溶鋼を鋳型に途切れることなく供給する機能を持つ。
【０００３】
一方、下記の特許文献に提示されているように、従来は、タンディッシュ内部にガスを噴射したり、磁場を印加して、溶鋼の上昇流を誘導したり、溶鋼を液滴の状態でスラグに通過させたり、タンディッシュの内部に設置されるダム（ｄａｍ）と堰（ｗｅｉｒ）の形状を改善して、溶鋼の滞留時間を増やす等の方法でタンディッシュに入れられた溶鋼から介在物を浮上分離させた。
【０００４】
しかし、上述した従来の方法では、タンディッシュ内部の溶鋼レベルが一定レベルに確保された状態でのみタンディッシュ内部の溶鋼から介在物を浮上分離することができる。例えば、タンディッシュ内部の溶鋼レベルが、比較的に低い工程の初期と中期及び末期には、上述した従来の方法でタンディッシュに入れられた溶鋼から介在物を分離することは難しい。
【０００５】
従って、溶鋼がタンディッシュに供給され始める工程の初期に製造される鋳片、取鍋が交換されて新しい溶鋼がタンディッシュに供給され始める工程の中期に製造される鋳片及びタンディッシュの残留の溶鋼を用いて工程を仕上げする工程の末期に製造される鋳片にはまだ介在物が混入される。結局、工程の初期、中期及び末期に製造される鋳片は、所望の品質を確保できず、スクラップ処理される。
【先行技術文献】
【特許文献】
【０００６】
【特許文献１】ＫＲ１０−２０１４−００８５１２７Ａ
【特許文献２】ＫＲ１０−２０１３−００７６１８７Ａ
【特許文献３】ＫＲ１０−２０１３−０１２７２４７Ａ
【特許文献４】ＫＲ１０−２０１３−００４７１３６Ａ
【発明の概要】
【発明が解決しようとする課題】
【０００７】
本発明は、本体の内部に入れられた溶鋼のレベルを領域ごとに制御することができる溶鋼処理装置及び方法を提供する。
【０００８】
本発明は、工程の初期と中期及び末期に溶鋼のレベルを局部的に上昇させることができる溶鋼処理装置及び方法を提供する。
【０００９】
本発明は、工程の初期にシュラウドノズル側の溶鋼レベルを迅速に上昇させてフラックス（Ｆｌｕｘ）の投入時期を早めることができる溶鋼処理装置及び方法を提供する。
【００１０】
本発明は、工程の中期及び末期に残留の溶鋼を出鋼口側へ移動させて、出鋼口近くの残湯量を確保することができる溶鋼処理装置及び方法を提供する。
【００１１】
本発明は、工程の初期と中期及び末期に製造される鋳片の介在物指数を低減することができる溶鋼処理装置及び方法を提供する。
【課題を解決するための手段】
【００１２】
本発明による溶鋼処理装置は、内部が上側に開放され、底部に出鋼口が形成される本体と、前記本体の幅方向に延長され、前記本体の底部及び長さ方向の両側壁に接触されて設置される固定ダムと、前記本体の幅方向に延長される制御ダムと、前記固定ダムを中心に、前記出鋼口の反対側で、前記本体の長さ方向の両側壁にそれぞれ設置され、前記制御ダムと接触することができるストッパーと、前記制御ダムを移動及び回転可能に支持する駆動部と、を含み、前記駆動部は、前記制御ダムを前記本体の高さ方向と長さ方向に移動可能に支持し、前記高さ方向の軸を中心に回転可能に支持することを特徴とする。
【００１４】
前記固定ダムの下部を長さ方向に貫通して形成される残湯ホールを含むことを特徴とする。
【００１５】
前記制御ダムを前記本体の長さ方向に移動させて、前記本体の内部を供給領域及び排出領域に区分して相互に孤立させるように、前記駆動部の動作を制御する制御部を含むことを特徴とする。
【００１６】
前記制御ダムは前記ストッパーが設置された位置で前記本体の長さ方向の両側壁から離隔されるように幅方向の幅が形成されることを特徴とする。
【００１７】
前記制御ダムは前記固定ダムが設置された位置で前記本体の底部及び長さ方向の両側壁に接触されるように幅方向の幅が形成されることを特徴とする。
【００１８】
前記制御ダムは前記ストッパーが設置された位置で幅方向の両側縁が前記ストッパーに接触したり、重なるように幅方向の幅が形成されることを特徴とする。
【００１９】
前記制御ダムの一側面の下部に突出形成され、上部に積載面が備えられる突出部をさらに含むことを特徴とする。
【００２０】
前記ストッパーは前記本体の高さ方向に延長され、幅方向に突出することを特徴とする。
【００２１】
前記固定ダムは前記本体の中心部から長さ方向に離隔されて相互に対向するように複数設置され、前記固定ダムを中心にして前記出鋼口側には排出領域が形成され、前記出鋼口の反対側には供給領域が形成されることを特徴とする。
【００２２】
前記供給領域には前記制御ダム及びストッパーが相互に対向して複数設置されることを特徴とする。
【００２３】
本発明による溶鋼処理方法は、鋼を処理する方法であって、内部が上側に開放され、底部に出鋼口が形成され、内部を供給領域及び排出領域に分割する複数のダムが設置される本体を用意する段階と、複数の前記ダムを用いて前記供給領域を前記排出領域から孤立させる段階と、前記供給領域に溶鋼を供給する段階と、複数の前記ダムを用いて前記供給領域と前記排出領域とを接続させる段階と、複数の前記ダムを用いて前記排出領域を前記供給領域から孤立させ、前記排出領域の溶鋼レベルを制御する段階と、を含み、前記供給領域と前記排出領域を接続させる段階は、前記本体の内部を前記供給領域と前記排出領域に分割する固定ダムと接触して前記排出領域を前記供給領域から隔離する制御ダムを上昇および移動させ、前記制御ダムと前記固定ダムの密着を解除する段階と、高さ方向の軸を中心に前記制御ダムを回転させ、前記固定ダムを中心にして前記出鋼口の反対側に前記制御ダムが移動するよう前記本体の長さ方向両側壁に設置されたストッパーを通過させた後、前記制御ダムを前記ストッパーに密着させる段階と、前記供給領域と接続された前記排出領域の溶鋼で鋳片を鋳造する段階と、定常状態の溶鋼レベルでは、溶鋼の圧力を前記制御ダムでストッパー側に分散させ、前記溶鋼の流動を制御する段階と、を含むことを特徴とする。
【００２５】
前記排出領域の溶鋼レベルを制御する段階は、前記供給領域から孤立した前記排出領域の残留の溶鋼で鋳片を鋳造する段階を含むことを特徴とする。
【００２６】
前記排出領域の溶鋼レベルを制御する段階は、前記供給領域から孤立した前記排出領域の残留の溶鋼で鋳片を鋳造し、前記供給領域に後続溶鋼を供給する段階を含むことを特徴とする。
【００２７】
前記供給領域に後続溶鋼を供給する段階の後に、複数の前記ダムを用いて前記供給領域と前記排出領域とを接続させて、前記後続溶鋼を前記排出領域に供給する段階と、複数の前記ダムを用いて前記排出領域を前記供給領域から孤立させ、前記排出領域の溶鋼レベルを制御する段階と、及び前記供給領域から孤立された前記排出領域の残留の溶鋼で鋳片を鋳造する段階とを含むことを特徴とする。
【発明の効果】
【００２８】
本発明によると、本体の内部に入れられた溶鋼のレベルを領域ごとに制御することができる。また、工程の初期、中期及び末期に溶鋼のレベルを局部的に上昇させることができる。即ち、工程の初期にシュラウドノズル側の溶鋼レベルを迅速に上昇させて、フラックス（Ｆｌｕｘ）の投入時期を早めることができ、工程の中期及び末期に残留の溶鋼を出鋼口側に移動させて、出鋼口の近くの残湯量を確保することができる。
【００２９】
これによって、工程の初期と中期及び末期に  製造される鋳片の介在物指数を低減することができる。
【００３０】
例えば、製鉄所の連続鋳造設備に適用される場合、本体の内部を供給領域と排出領域とに分割し、固定ダムと制御ダムとを利用して供給領域を排出領域から孤立させたり、供給領域の溶鋼を排出領域へ移動させることができる。従って、工程の初期にシュラウド  ノズルの位置する供給領域の溶鋼レベルを従来より速く上昇させることができ、フラックスの投入時期を従来より早めることができ、工程の中期及び末期に出鋼口の位置する排出領域へ残留の溶鋼を移動させることができ、出鋼口近くの残湯量を最低残湯量以上に確保することができる。
【００３１】
これによって、連続鋳造工程の初期と中期及び末期に製造される鋳片の介在物指数を低減することができる。
【図面の簡単な説明】
【００３２】
【図１】本発明の実施例に係る溶鋼処理装置を示した図である。
【００３３】
【図２】本発明の実施例に係る溶鋼処理装置の要部を説明するための図である。
【００３４】
【図３】本発明の変形例に係る溶鋼処理装置の要部を説明するための図である。
【００３５】
【図４】本発明の実施例に係る溶鋼処理装置の要部を説明するための側断面図である。
【００３６】
【図５】本発明の実施例に係る溶鋼処理装置の要部を説明するための平面図である。
【００３７】
【図６】本発明の実施例に係る溶鋼処理装置の動作を説明するための工程図である。
【００３８】
【図７】本発明の比較例に係る溶鋼処理装置の動作を説明するための工程図である。
【００３９】
【図８】本発明の実施例及び比較例に係る溶鋼処理方法が適用される連続鋳造工程の鋳造結果を対比して説明するためのグラフである。
【発明を実施するための形態】
【００４０】
以下、添付した図面を参照して、本発明の実施例を詳細に説明する。しかし、本発明は、以下で開示される実施例に限定されるものではなく、相互に異なる多様な形態で体現される。ただ、本発明の実施例は、本発明の開示を完全にし、該当分野で通常の知識を有する者に発明の範囲を完全に知らせるために提供されるものである。本発明の実施例を説明するために、図面は誇張されたり拡大することができ、図面上で同じ符号は同じ要素を指す。
【００４１】
以下、製鉄所の連続鋳造設備に基づいて、本発明の実施例を詳細に説明する。しかし、本発明は、多様な溶融物を内部に供給され、所定時間滞留させ、後続の設備に供給して処理する各種の設備及び工程等に適用される。
【００４２】
図１は、本発明の実施例に係る溶鋼処理装置の概略図であり、図２（ａ）は、本発明の実施例に係る溶鋼処理装置の本体を拡大して示した概略図であり、図２（ｂ）は、本発明の実施例に係る溶鋼処理装置の本体を拡大して示した平面図である。図３は、本発明の変形例に係る溶鋼処理装置の本体を拡大して示した概略図である。
【００４３】
また、図４（ａ）乃至図４（ｃ）は、本発明の実施例に係る溶鋼処理装置の本体内部を示した側断面図である。この時、図４（ａ）は、ストッパーのない位置で本体を幅方向に切断して示した側断面図であり、図４（ｂ）は、ストッパーの設置された位置で本体を幅方向に切断して示した側断面図であり、図４（ｃ）は、制御ダムがストッパーの設置された位置に移動された状態で、ストッパーの設置された位置の本体を幅方向に切断して示した側断面図である。
【００４４】
また、図５（ａ）乃至図５（ｃ）は、本発明の実施例に係る溶鋼処理装置の本体内部を示した平面図である。この時、図５（ａ）は、ストッパーのない位置で本体を示した平面図であり、図５（ｂ）は、ストッパーの設置された位置で本体を示した平面図であり、図５（ｃ）は、制御ダムがストッパーの設置された位置に移動された状態で、ストッパーの設置された位置の本体を示した平面図である。
【００４５】
一方、図１乃至図３を見ると、本発明の実施例及び変形例では、制御ダムがストッパーを中心にして出鋼口側でストッパーに密着するが、ストッパーに対する制御ダムの密着位置は、上記に限定されない。例えば、制御ダムは、ストッパーを中心にして出鋼口の反対側からストッパーに密着されることができる。そこで、制御ダムは、溶鋼が連続して本体の内部に注入される間、本体の内部で、溶鋼の流動による圧力をストッパー側に一部分散しながら溶鋼の流動をより安定的に制御することができる。
【００４６】
図１、図２、図４及び図５を参照して、本発明の実施例に係る溶鋼処理装置を詳細に説明する。
【００４７】
本発明の実施例に係る溶鋼処理装置は、運搬容器１０と、第１ノズル２０と、本体３０と、第２ノズル４０と、鋳型５０と、ダムユニット６０と、駆動部７０及び制御部８０を含む。このような溶鋼処理装置は、例えば運搬容器１０を交換しながら、以前の溶鋼に入っている本体３０の内部に、以前の溶鋼と同じ成分又は異なる成分を有する後続溶鋼を供給して、鋳片に連続鋳造する連々鋳工程又は異鋼種の連続鋳造工程等の各工程に多様に適用することができる。
【００４８】
運搬容器１０は、取鍋（ｌａｄｌｅ）を含む。運搬容器１０は、例えば内部が上側に開放された円筒状の容器として、溶鋼Ｍが盛られるように、内部に耐火物が構築される。運搬容器１０は、本体３０の上側に移動可能に備えられ、内部に入れられた溶鋼Ｍを本体２０に供給する役割をする。運搬容器１０の下部一側を貫通してコレクタノズル（図示せず）が装着され、コレクタノズルの下部に第１ノズル２０が接続される。
【００４９】
第１ノズル２０は、シュラウドノズル（ｓｈｒｏｕｄ  ｎｏｚｚｌｅ）を含む。例えば、第１ノズル２０は、本体３０の外部一側に設けられたマニピュレータ（図示せず）に移動可能に支持され、運搬容器１０の下側でコレクタノズルに結合されて、運搬容器１０に接続される。
【００５０】
本体３０は、タンディッシュ（ｔｕｎｄｉｓｈ）を含む。本体３０は、運搬容器１０の下側で運搬容器１０から溶鋼Ｍの供給を受けて、一時的に保存する所定形状の容器であって、本体３０の外壁を形成して、形状を維持させる鉄皮３１及び鉄皮３１の内部に構築される耐火物部３２を含む。本体３０は、長さ方向（ｘ軸方向）の中心部を基準にして、左右対称することができ、長さ方向の幅が、幅方向の幅より大きくすることができる。また、本体３０は、長さ方向の中心部が幅方向（ｙ軸方向）の一側に突出する形状とすることができる。
【００５１】
一方、本体３０は、長さ方向の中心部から長さ方向の両側縁部に向うほど幅方向の幅が小さくなる。即ち、本体３０は、中心部から長さ方向の端部に行くほど、幅が狭くなる。
【００５２】
本体３０は、内部が上側に開放され、上部にカバー（図示せず）が装着される。カバーの中心部には、注入口が形成され、第１ノズル２０は、注入口に挿入されて本体３０の内部に接続される。本体３０の底部３３には、出鋼口３５が形成され、本体３０の長さ方向（ｘ軸方向）の中心部を基準にして、長さ方向の両側縁側に離隔されて、左右対称する複数の位置にそれぞれ形成される。
【００５３】
出鋼口３５は、本体３０の内部に受鋼される溶鋼Ｍを出鋼するように、本体３０の側壁のうち、幅方向に延長される幅方向の両側壁３４ａの近傍で、本体３０の底部３３を高さ方向に貫通してそれぞれ形成される。第２ノズル４０は、本体３０の下側で出鋼口３５に装着されて、本体３０に接続される。
【００５４】
第２ノズル４０は、浸漬ノズル（ｓｕｂｍｅｒｇｅｄ  ｅｎｔｒｙ  ｎｏｚｚｌｅ）を含む。第２ノズル４０は、溶鋼Ｍの通過される中空の管であって、高さ方向（ｚ軸方向）に延長され、上下部がが開放され、内部は耐火物で保護される。第２ノズル４０は、本体３０に入れられた溶鋼Ｍを鋳型５０に供給するように、本体３０の下側で出鋼口３５を貫通して装着される。第２ノズル４０の一側には、スライド構造のゲート（図示せず）が用意され、ゲートは第２ノズル４０の開度を調節して溶鋼Ｍの出鋼量を調節することができる。
【００５５】
鋳型５０は、長さ方向（ｘ軸方向）に離隔されて、相互に対向する一対の第１板及び幅方向（ｙ軸方向）に離隔されて相互に対向する位置で第１板の両側縁をそれぞれ接続する一対の第２板で側面が形成され、上部及び下部が開放され、内部に溶鋼Ｍが１次凝固される空間が形成される長方形または正方形の中空  ブロックである。鋳型５０は、第２ノズル４０の下部を囲むように位置され、本体３０から溶鋼Ｍの供給を受けて、鋳片に凝固させ  連続して引き抜きをする役割を有する。
【００５６】
鋳型５０の下側には、冷却台（図示せず）が備えらる。冷却台は、鋳型５０から引き抜かれる鋳片を冷却させ、一連の成形作業を実行する。冷却台には複数のセグメントが備えられ、複数のセグメントは所定の方向に連続して配列されて、湾曲型または垂直湾曲型の冷却台を形成する。各セグメントにはロールが複数備えられ、鋳片の引き抜きを案内する。それぞれのロールの間には、ノズルが備えられ、ノズルは鋳片に冷却水を噴射して、鋳片を２次冷却させる。
【００５７】
以下、本発明の実施例に係るダムユニットを詳細に説明する。ダムユニット６０は、本体３０の内部に入れられる鋼、例えば溶鋼Ｍの流動を制御するように、本体３０の内部に設置される。ダムユニット６０は、本体３０の長さ方向（ｘ軸方向）の中心部を基準にして、左右両側にそれぞれ設置される対称形状構造である。
【００５８】
ダムユニット６０は、本体３０の幅方向（ｙ軸方向）に延長され、本体３０の長さ方向の中心部から出鋼口３５側に離隔される位置で本体３０の底部３３及び長さ方向の両側壁３４ｂに接触されて設置される固定ダム６１と、固定ダム６１の下部を長さ方向に貫通して形成される残湯ホール６２と、本体３０の幅方向に延長されて形成される制御ダム６３と、固定ダム６３を中心にして出鋼口３５の反対側で本体３０の長さ方向の両側壁３４ｂにそれぞれ設置されるストッパー６４とを含む。
【００５９】
固定ダム６１は、耐火物で製作されるダムであって、本体３０の幅方向に延長されて、長さ方向の所定厚さと幅方向及び高さ方向の所定面積を有する板の形状に形成されることができ、ストッパー６４から出鋼口３５側に離隔されて、本体３０の下部に設置される。固定ダム６１は、制御ダム６３によって、本体３０の内部下側に誘導される溶鋼Ｍを上昇流動させる。固定ダム６１の上端部は、溶鋼Ｍの上昇流動が容易で、溶鋼Ｍの流速を所望の流速に形成するように、本体３０の底部３３から一定の高さを持つ。一方、固定ダム６１は、高さが高くなるほど、溶鋼Ｍの上昇流動が比較的に抑制され、高さが低くなるほど、溶鋼Ｍの流速が比較的に増加することになる。
【００６０】
固定ダム６１は、本体３０の中心部から長さ方向にそれぞれ離隔されて、相互に対向するように複数、例えば二つ設置され、このような固定ダム６１の設置構造、例えば供給領域Ａと排出領域Ｂを区画する設置構造によって、本体３０の内部が供給領域Ａと排出領域Ｂに区分される。例えば、固定ダム６１の内側には、供給領域Ａが形成され、外側には排出領域Ｂが形成される。
【００６１】
この時、供給領域Ａが形成される固定ダム６１の内側は、固定ダム６１を中心にして、出鋼口３５の反対側の領域となる。また、排出領域Ｂが形成される固定ダム６１の外側は、固定ダム６１を中心にして、出鋼口３５側の領域となる。
【００６２】
供給領域Ａには、ストッパー６４が相互に対向して複数、例えば二つ設置できる。これに応じて、供給領域Ａには制御ダム６３が相互に対向して複数、例えば二つ設置できる。
【００６３】
残湯ホール６２は、固定ダム６１の下部を長さ方向に貫通して形成され、その内部は本体３０の底部３３に連接できる。残湯ホール６２を介して、本体３０の内部下側の溶鋼Ｍが供給領域Ａから排出領域Ｂ側に移動できる。
【００６４】
制御ダム６３は、耐火物で製作されるダムであって、本体３０の幅方向に延長され、長さ方向への厚さと、幅方向及び高さ方向への幅を有する板の形状に形成される。制御ダム６３は、本体３０の供給領域Ａに配置され、駆動部７０に支持されて、長さ方向及び幅方向及び高さ方向にそれぞれ移動され、高さ方向の軸を中心にして、回転できる。
【００６５】
制御ダム６３は、ストッパー６４が設置された位置、または供給領域Ａでの移動及び回転時に本体３０と構造的な干渉を防止するために、本体３０の長さ方向の両側壁３４ｂから離隔されるように、幅方向の幅が形成され、固定ダム６１の設置された位置では、本体３０の底部３３と長さ方向の両側壁３４ｂともに接触されるように、幅方向の幅が形成される。
【００６６】
これによって、制御ダム６３は、本体３０の供給領域Ａで本体３０との衝突なしに移動と回転が自由であり、供給領域Ａ側で固定ダム６１の設置位置に移動して、固定ダム６１と本体３０の底部３３と長さ方向の両側壁３４ｂの両方に密着されて、供給領域Ａを排出領域Ｂから孤立させることができる。
【００６７】
また、制御ダム６３は、本体３０の長さ方向の両側壁３４ｂから離隔されるように、幅方向の幅が形成され、ストッパー６４が設置された位置で、幅方向の両側縁がストッパー６４に接触されたり、重なるように幅方向の幅が形成される。
【００６８】
また、制御ダム６３は、本体３０の内部上側で、ストッパー６４が設置された位置に移動して幅方向の両側縁がストッパー６４に密着された場合、その上側の端部が溶鋼Ｍの湯面より高く位置して、その下側の端部が本体３０の底部３３から離隔されるように、高さ方向の幅が形成される。
【００６９】
これによって、制御ダム６３は、ストッパー６４に密着されて、例えば堰（ｗｅｉｒ）の役割を果たし、本体３０へ落下受鋼されて、排出領域Ｂ側に誘導される溶鋼Ｍの流動を本体３０の内部下側へ誘導し、溶鋼Ｍの初期流動の強度を所望の強度に減少させることができる。
【００７０】
ストッパー６４は、固定ダム６１から本体３０の長さ方向の中心部側に離隔された位置で、本体３０の長さ方向の両側壁３４ｂにそれぞれ設置されて、本体３０の高さ方向に延長され、幅方向に突出されることができる。ストッパー６４は、制御ダム６３がストッパー６４が設置された位置に移動されて密着された場合、制御ダム６３と本体３０の長さ方向の両側壁３４ｂの間を密閉する役割をする。ストッパー６４は、耐火物で製作される。
【００７１】
ストッパー６４の幅方向の突出長さは、制御ダム６３の幅方向の幅に対応して形成され、制御ダム６３と本体３０の長さ方向の両側壁３４ｂとの間の離隔間隔と同一であるか、または離隔間隔より大きくできる。
【００７２】
一方、本体３０の長さ方向へのストッパー６４の位置は、ストッパー６４に制御ダム６３が密着した状態で、溶鋼が正常状態で供給されながら溶鋼からの介在物の除去能を最大化することができる位置に選択される。
【００７３】
駆動部７０は、本体３０の外部の所定位置に提供される、例えば機械式または油圧式の駆動装置である。駆動部７０は、制御ダム６３を移動及び回転可能に支持するように形成され、より詳しくは、制御ダム６３を本体３０の長さ方向に沿って移動可能に支持するように形成され、また制御ダム６３を、高さ方向の軸を中心にして、傾斜または回転可能に支持するように形成される。
【００７４】
この時、上述した傾斜は、高さ方向の軸を中心にして、制御ダム６３の角度を制御し、制御ダム６３がストッパー６４の間に通過できる程度の小さい角度で制御ダム６３の角度を変化させ、制御ダム６３の姿勢を制御することを意味する。また、上述した回転は、高さ方向の軸を中心にして、制御ダム６３の角度を制御し、制御ダム６３がストッパー６４の間に通過できる程度の小さい角度よりも、比較的に大きい角度で制御ダム６３の角度を制御して、制御ダム６３の姿勢を制御することを意味する。
【００７５】
駆動部７０は、高さ方向に延長され、制御ダム６３の上側で制御ダム６３の幅方向の中心部に整列されるように、制御ダム６３の上側の端部に装着される第１駆動ロッド７１と、幅方向に延長され、幅方向の一側端部に駆動ロッド７１が装着されて高さ方向に移動可能に支持される第２駆動ロッド７２と、長さ方向に移動可能に形成されて、第２駆動ロッド７２の他側端部に装着される第３駆動ロッド７３と、第３駆動ロッド７３に接続されて長さ方向への移動を支持する第４駆動ロッド７４とを含む。
【００７６】
一方、駆動部７０は、制御ダム６３を移動及び回転可能に支持することができる多様な構成及び方法で形成され、上述した構成及び方法で特に限定されない。
【００７７】
制御部８０は、既に入力された工程パターンに対応して駆動部７０の動作を制御できるように形成される。例えば、制御部８０は、制御ダム６３を本体３０の長さ方向及び高さ方向に移動させて、高さ方向の軸を中心に回転させて、本体３０の供給領域Ａの内部で固定ダム６１に密着させたり、ストッパー６４に密着させたり、ストッパー６４で本体３０の長さ方向の中心部側に移動させることができる。このような動作は、工程の詳細過程ごとに別々に制御されることができる。制御部８０の制御によって、本体３０の内部を供給領域Ａ及び排出領域Ｂに区分して相互に孤立させることができ、供給領域Ａの溶鋼Ｍの湯面スラグを本体３０の中心部側に取り上げることができ、本体３０の供給領域Ａにある残留の溶鋼を排出領域Ｂ側に押し出して移動させることができる。
【００７８】
図１、図２、図４及び図５を参照して上記で本発明の実施例を説明したが、本発明は下記の変形例を含んで多様に構成できる。
【００７９】
以下、図１及び図３を参照して、本発明の変形例に係る溶鋼処理装置を説明する。本発明の変形例に係る溶鋼処理装置は、上述した本発明の実施例に係る溶鋼処理装置と構成が一部類似するので、上述した本発明の実施例に係る溶鋼処理装置と重ねる構成部の説明は省略し、本発明の実施例と区分する構成部を中心にして、下記で説明する。
【００８０】
本発明の変形例に係る溶鋼処理装置のダムユニット６０’は、本体３０の幅方向に延長され、本体３０の長さ方向の中心部で出鋼口３５側に離隔される位置で、本体３０の底部３３及び長さ方向の両側壁３４ｂに接触されて設置される固定ダム６１と、固定ダム６１の下部を長さ方向に貫通して形成される残湯ホール６２と、本体３０の幅方向に延長される  制御ダム６３と、固定ダム６３を中心に出鋼口３５の反対側で本体３０の長さ方向の両側壁３４ｂにそれぞれ設置されるストッパー６４とを含むことができ、本体３０の長さ方向の中心部に向かう制御ダム６３の一側面の下部に突出形成される突出部６５とをさらに含むことができる。この時、突出部６５は、制御ダム６３の一側面の下部に突出形成され、制御ダム６３の一側面の下部の幅方向の中心部に突出形成できる。
【００８１】
突出部６５は、幅方向及び長さ方向に延長され、制御ダム６３の一側面に交叉する上部面を備え、上部面の幅方向の一辺から下側に傾いて延長されて、制御ダム６３の下側端部に連接する斜面と、上部面の長さ方向の両側辺から下側に垂直に延長されて上部面及び斜面の幅方向の端部に連接する垂直面を備えるブロックの形状であることができる。突出部６５は、上部面を利用して、溶鋼Ｍの湯面に形成されるスラグやフラックスを一定量取り出して除去することができる。この時、突出部６５は、上部面が平面に形成されて積載面の役割を実行することができて、この場合、スラグ及びフラックス中の少なくとも一種を積載面に積層させる方法で、溶鋼からスラグやフラックスを除去することができる。あるいは、突出部６５は、上部面が上側に開放され、内部に積載空間が形成され、この場合、スラグ及びフラックス中の少なくとも一種を開放された上部面を介して突出部６５の内部の積載空間に収容する方法で、溶鋼からスラグやフラックスを除去することができる。
【００８２】
図６（ａ）乃至（ｅ）は、本発明の実施例に係る溶鋼処理装置の動作を説明するための工程図である。この時、図６（ａ）は、本体３０の排出領域Ｂから孤立された供給領域Ａに溶鋼が供給される段階を示した工程図であり、図６（ｂ）は、本体３０の排出領域Ｂから孤立された供給領域Ａに溶鋼が一定のレベルに供給されてからフラックスＦが投入されて塗布される段階を示した工程図である。
【００８３】
また、図６（ｃ）は、本体３０の供給領域Ａに接続された排出領域Ｂの溶鋼で鋳造が行われる段階を示した工程図であり、図６（ｄ）は、本体３０の供給領域Ａに接続された排出領域Ｂの溶鋼で鋳造が行われる間に、溶鋼湯面のスラグ（図示せず）及びフラックスＦ中の一種を本体３０の長さ方向の中心部側に移動させて除去する段階を示した工程図である。また、図６（ｅ）は、本体３０の供給領域Ａから孤立された排出領域Ｂの残留の溶鋼、例えば残留の溶鋼または残湯で鋳造を仕上げする段階を示した工程図である。
【００８４】
図１及び図６（ａ）乃至（ｅ）を参照して、本発明の実施例に係る溶鋼処理装置の動作を説明する。この時、本体３０の長さ方向を中心に、左右両側中の右側を基準として、ダムユニット６０の位置及び動作を詳細に説明する。
【００８５】
まず、図６（ａ）及び図６（ｂ）に示すように、例えば連続鋳造工程の初期には、制御ダム６３を固定ダム６１に密着させて、本体３０の供給領域Ａを排出領域Ｂから孤立させる。このあと、本体３０の内部に溶鋼Ｍを注入する。この時、本体３０の供給領域Ａにのみ溶鋼Ｍが注入できて、溶鋼レベルを迅速に上昇させることができる。このあと、本体３０の溶鋼レベルが第１ノズル２０の端部レベルより高くなって、第１ノズル２０の端部が溶鋼Ｍに浸漬されるようになれば、本体３０の内部にフラックスＦを迅速に投入して湯面に塗布することにより、溶鋼Ｍが再酸化されることを迅速に防止することができる。
【００８６】
このあと、溶鋼Ｍの供給が継続されて本体３０の溶鋼レベルが所定レベルに達すると、制御ダム６３をストッパー６４側に移動及び上昇させてストッパー６４に密着させる。このような過程の間、制御ダム６３と本体３０の底面３３の間に形成される離隔された空間と、制御ダム６３と本体３０の長さ方向の両側壁３４ｂの間に形成される離隔された空間を介して、溶鋼Ｍ及びフラックスＦが移動されて、排出領域Ｂに供給される。
【００８７】
上記過程で、制御ダム６３は、ストッパー６４を基準に、第２ノズル４０側でストッパー６４に密着されたり、第１ノズル２０側でストッパー６４に密着される。
【００８８】
一方、制御ダム６３をストッパー６４側に移動して密着させる前に、高さ方向の軸を中心に、制御ダム６３を所定角度傾斜または回転させてから復帰させる方法で、制御ダム６３と本体３０の長さ方向の両側壁３４ｂとの間に形成される離隔空間の大きさを調節し、溶鋼ＭとフラックスＦをより円滑に移動させることができる。
【００８９】
このあと、排出領域Ｂに供給される溶鋼Ｍが所定レベルに達すると、鋳造を始める。供給領域Ａと接続された排出領域Ｂの溶鋼Ｍに鋳造が行う間に、図６（ｃ）に示すように、本体３０の溶鋼は正常状態（ｗｏｒｋｉｎｇ  ｌｅｖｅｌ）に維持される。この時、制御ダム６３は、本体３０の上部領域で、例えば堰（ｗｅｉｒ）の役割をし、溶鋼Ｍを本体３０の内部下側に誘導しながら溶鋼Ｍの流動強度を所望の強度に制御する。
【００９０】
このあと、本体３０への溶鋼Ｍの供給が完了し、本体３０の溶鋼レベルが低くなる間に、図６（ｄ）に示すように、制御ダム６３を第１ノズル２０側に移動させる。この時、制御ダム６３を高さ方向の軸を中心に、所定角度傾斜または回転させた状態で、ストッパー６４の間を通過させる方法で制御ダム６３を移動させることができる。このような方法で、制御ダム６３は、本体３０の内部でストッパー６４に構造的に干渉されずにストッパー６４の間を簡単に通過して移動することができる。このような過程で、溶鋼Ｍ湯面に形成されたスラグやフラックスを、本体３０の中心部側に移動させることができ、この反作用で、本体３０の下部に位置する比較的に清浄な状態の溶鋼を排出領域Ｂ側に移動させることができる。この時、本体３０の中心部側に移動されたスラグ及びフラックスは、制御ダム６３の一側面に突出形成された突出部６５の上部面に積載されて、溶鋼Ｍの湯面から除去される。
【００９１】
このあと、本体３０の内部の溶鋼レベルが徐々に低くなって、所定のレベルに達することになる連続鋳造工程の中期または末期に、図６（ｅ）に示すように、制御ダム６３を固定ダム６１側に移動及び下降させ、供給領域Ａの溶鋼を排出領域Ｂに移動させることができ、このあと、制御ダム６３を固定ダム６１に密着させて、溶鋼レベルが高くなった状態の排出領域Ｂを、供給領域Ａから孤立させることができる。これによって、排出領域Ｂ側の溶鋼レベルｈＢが供給領域Ａ側の溶鋼レベルｈＡより高くできる。このあと、供給領域Ａから孤立された排出領域Ｂの残留の溶鋼で鋳造を行う。
【００９２】
このように、連続鋳造工程の中期または末期に排出領域Ｂの溶鋼レベルを供給領域Ａの溶鋼レベルより高くすることにより、出鋼口の近くの残留の溶鋼の高さをスラグの流入が防止される高さ以上に確保することができて、工程の中期や末期に製造される鋳片の品質を向上させることができる。
【００９３】
図７（ａ）乃至（ｄ）は、本発明の比較例に係る溶鋼処理装置の動作を示した工程図である。図６及び図７を参照して、本発明の比較例に係る溶鋼処理装置の動作を、本発明の実施例に係る溶鋼処理装置の動作に対比して説明する。
【００９４】
図７（ａ）乃至（ｄ）を見ると、本発明の比較例に係る溶鋼処理装置は、本発明の実施例とは異なって、本体３０の内部に下部ダム９１と上部ダム９２とが固定設置される構造であって、例えば従来のダム構造のように、第１ノズル２０から第２ノズル４０側に離隔された位置で、本体３０の内部上側に上部ダム９２が固定設置され、上部ダム９２から第２ノズル４０側に離隔された位置で、本体３０の内部下側に下部ダム９１が固定設置される。
【００９５】
本発明の比較例では、本体３０の内部に溶鋼が供給され始める連続鋳造工程の初期（図７（ａ）、図７（ｂ）を参照）から残留の溶鋼で工程を仕上げする連続鋳造工程の末期（図７（ｃ）、図７（ｄ）を参照）まで、本体３０の溶鋼レベルが本体３０の全般領域に経て同一であり、特に、工程の末期に第１ノズル２０側の溶鋼レベルｈ’Ａと第２ノズル４０側の溶鋼レベルｈ’Ｂが同一高さに形成される。このように、本発明の比較例では、第１ノズル２０側の溶鋼レベル及び第２ノズル４０側の溶鋼レベルをそれぞれ局部的に調節することができず、特に、出鋼口近くの残留の溶鋼の高さを別途に調節することができない。
【００９６】
このように、本発明の比較例では、本体内でダムの位置が固定されることにより、連続鋳造工程の初期及び末期の流動と溶鋼レベルを所望の方法で制御することができない。即ち、第１ノズル２０の開孔時に溶鋼が本体３０の内部全般に受鋼されるので、溶鋼レベルの上昇が本発明の実施例の場合より遅れてフラックスの投入が遅れて、従って、空気との接触による溶鋼の再酸化を迅速に抑制または防止することができない。また、連続鋳造工程の末期に本体３０の内部全般に経て溶鋼レベルが低くなり、最低残湯量の維持が比較的に難しくて、最終的には、溶鋼の実收率が低下する。
【００９７】
一方、本発明の実施例では、前述したように、本体３０の供給領域Ａと排出領域Ｂごとに溶鋼レベルをそれぞれ変えて制御することができて、工程の初期にフラックスの投入時期を早めることができ、工程の中期や末期に出鋼口の近くの残湯量を最低残湯量以上に確保することができ、このことから鋳片の品質及び実收率を確保することができる。
【００９８】
図８は、本発明の実施例及び比較例に係る溶鋼処理方法が適用される連続鋳造工程で鋳造された鋳片の介在物指数を示したグラフである。
【００９９】
この時、図８の介在物指数は、製造された鋳片に含まれる酸素含有量を意味し、連続鋳造工程の初期に、例えば初チャージ（Ｃｈａｒｇｅ、Ｃｈ）時の溶鋼で鋳造された鋳片を用意して、その長さごとに試験片を獲得し、試験片の酸素含有量を分析して、数値化した結果である。鋳片で酸素含有量を分析して、介在物指数に導出する方法は、公知の技術なので、詳細な説明は省略する。
【０１００】
図８を見ると、本発明の実施例に係る溶鋼処理装置の連続鋳造工程で製造された鋳片の介在物指数が、本発明の比較例に係る溶鋼処理装置の連続鋳造工程で製造された鋳片の介在物指数より、全般的に低いことを確認することができる。これは、本発明の実施例では、連続鋳造工程の初期に供給領域の溶鋼レベルを迅速に上昇させて、フラックスの投入時期を早めることによって、溶鋼の再酸化が抑制または防止されることができるからである。一方、本発明の比較例では、本発明の実施例での場合より、溶鋼レベルの初期上昇速度が遅いので、フラックスの投入時期も遅くなり、従って、本発明の実施例と違って溶鋼の再酸化を迅速に抑制できないからである。
【０１０１】
以下、図１乃至図６を参照して、本発明の実施形態に係る溶鋼処理装置が適用される溶鋼処理方法を説明する。この時、下記では、本発明の実施例や変形例に係る溶鋼処理装置に係る上述した説明と重複する内容は省略したり、簡単に説明する。
【０１０２】
本発明の実施例に係る溶鋼処理方法は、内部が上側に開放され、底部に出鋼口が形成され、内部を供給領域及び排出領域に分割する複数のダムが設置される本体を用意する段階と、複数のダムを用いて供給領域を、排出領域から孤立させる段階と、供給領域に溶鋼を供給する段階と、複数のダムを用いて供給領域と排出領域とを接続させる段階と、複数のダムを用いて排出領域を供給領域から孤立させ、排出領域の溶鋼レベルを制御する段階とを含む。
【０１０３】
まず、内部が上側に開放され、底部３３に出鋼口３５が形成され、内部を供給領域Ａ及び排出領域Ｂに分割する複数のダムが設置される本体３０を用意する。このあと、制御部８０で駆動部７０を制御して、制御ダム６３を固定ダム６１に密着させて、供給領域Ａを排出領域Ｂから孤立させる。
【０１０４】
このあと、本体３０の供給領域Ａの上部に運搬容器１０を位置させて、本体３０の供給領域Ａの内部に溶鋼を供給する。このように、溶鋼Ｍは、供給領域Ａにのみ供給されるようになって、溶鋼レベルを急速に上昇させることができる。
【０１０５】
即ち、制御ダム６３を利用して、初期に溶鋼の注入空間を小さくすることができ、これにより、溶鋼レベルを第１ノズル２０の下側端部に、従来より少ない量で、従来より速く到達させることができる。
【０１０６】
溶鋼レベルが上昇して、第１ノズル２０の端部レベルより高くなれば、溶鋼の湯面にフラックスＦを均一に塗布して、溶鋼が再酸化されることを迅速に防止する。この時、フラックスＦの初期の塗布面積を従来より小さくすることができるので、より早い時間に溶鋼の湯面を保護することができる。
【０１０７】
このように、フラックスＦの塗布時期を前倒しにすることによって、従来より再酸化反応が抑制された清浄な状態の溶鋼を排出領域Ｂに供給することができて、連続鋳造工程の初期に製造される鋳片に酸化性介在物の混入を低減することができ、これにより初期の鋳片の品質を確保することができる。
【０１０８】
このあと、溶鋼レベルが上昇して、所定の高さに達すると、制御ダム６３を上昇及び移動させて、固定ダム６１との密着を解除することで、供給領域Ａと排出領域Ｂとを接続させる。このあと、制御ダム６３をストッパー６４に密着させて、溶鋼の流動を本体３０の下部側に誘導し、排出領域Ｂに供給される溶鋼が一定のレベルに達すると、供給領域Ａと接続された排出領域Ｂの溶鋼に鋳片の鋳造を始める。
【０１０９】
上記過程で、制御ダム６３は、ストッパー６４を基準に、第２ノズル４０側でストッパー６４に密着したり、第１ノズル２０側でストッパー６４に密着することができる。
【０１１０】
このあと、本体３０の内部に溶鋼を正常状態の溶鋼レベル（ｗｏｒｋｉｎｇ  ｌｅｖｅｌ）に維持しながら、鋳造を連続して実施する。
【０１１１】
本体３０への溶鋼の供給が完了すると、鋳造が進むにつれて、本体３０の溶鋼レベルが低くなる。このような過程の中に、制御ダム６３を第１ノズル２０側に移動させて、スラグを本体３０の長さ方向の中心部に移動させ、本体３０下部の清浄な状態の溶鋼を、排出領域Ｂ側に移動させる。このあと、本体３０の中心部に集めたスラグを、制御ダム６３の下部に形成された突出部６５の上部に積載させる等の方法で溶鋼の湯面から取り上げて、一定量除去することができる。これによって、スラグが本体３０の出鋼口側に移動して、出鋼口の内部に流入することを有効に抑制したり防止することができる。
【０１１２】
本体３０への溶鋼の供給が完了すると、鋳造が進むにつれて、本体３０の溶鋼レベルが更に低くなって、本体３０の内部の残留の溶鋼量が、最低残湯量に達することになる。このような過程の中に、制御ダム６３を所定高さに下降させた状態で、固定ダム６１側に移動させ、供給領域Ａの溶鋼を排出領域Ｂ側に移動させて、排出領域Ｂの溶鋼レベルを制御し、このあと、制御ダム６３を固定ダム６１に密着させて、溶鋼レベルが高くなった状態で排出領域Ｂを供給領域から孤立させる。
【０１１３】
このあと、供給領域Ａから孤立された排出領域Ｂの残留の溶鋼を鋳型に連続して供給し、鋳片に鋳造して、排出領域Ｂの溶鋼レベルが最低残湯量での溶鋼レベルに達すると、連続鋳造工程を完了する。
【０１１４】
このように、本体３０の内部の残留の溶鋼量が最低残湯量に到達する前に、排出領域Ｂの溶鋼レベルを容易に上昇させることができる。これによって、本発明の実施例では、出鋼口３５へのスラグの流入を抑制または防止することができて、鋳片の品質を確保することができ、溶鋼レベルが上昇するほど、連続鋳造が続けられ、連続鋳造工程の終了時点で本体３０の内部の残湯量を減らすことができる。
【０１１５】
上記において、本発明の実施形態に係る溶鋼処理方法を詳細に説明したが、本発明は、下記の変形例を含んで、多様に構成される。以下、本発明の変形例に係る溶鋼処理方法を説明する。
【０１１６】
本発明の変形例に係る溶鋼処理方法は、例えば連々鋳工程または異鋼種の連続鋳造工程に適用可能な溶鋼処理方法であって、内部が上側に開放され、底部に出鋼口が形成され、内部を供給領域及び排出領域に分割する複数のダムが設置される本体を用意する段階と、複数のダムを用いて供給領域を排出領域から孤立させる段階と、供給領域に溶鋼を供給する段階と、複数のダムを用いて供給領域と排出領域とを接続させる段階と、複数のダムを用いて排出領域を供給領域から孤立させ、排出領域の溶鋼レベルを制御する段階とを含む。
【０１１７】
ここで、排出領域の溶鋼レベルを制御する段階は、供給領域から孤立された排出領域の残留の溶鋼で鋳片を鋳造し、供給領域に後続溶鋼を供給する段階と、複数のダムを用いて供給領域と排出領域とを接続させて、後続溶鋼を排出領域に供給する段階と、複数のダムを用いて排出領域を供給領域から孤立させ、排出領域の溶鋼レベルを制御する段階と、供給領域から孤立された排出領域の残留の溶鋼で鋳片を鋳造する段階をさらに含む。
【０１１８】
まず、内部が上側に開放され、底部３３に出鋼口３５が形成され、内部を供給領域Ａ及び排出領域Ｂに分割する複数のダムが設置される本体３０を用意する。このあと、制御部８０で、駆動部７０を制御して、制御ダム６３を固定ダム６１に密着させて、供給領域Ａを排出領域Ｂから孤立させる。
【０１１９】
このあと、本体３０の供給領域Ａの上部に運搬容器１０を位置させ、本体３０の供給領域Ａの内部に溶鋼を供給する。このように、溶鋼Ｍは、供給領域Ａでのみ供給することができて、溶鋼レベルが急速に上昇する。
【０１２０】
即ち、制御ダム６３を利用して初期に溶鋼の注入空間を小さくすることができ、これによって、溶鋼レベルを第１ノズル２０の下側端部に、従来より少ない量で、従来より速く到達させることができる。
【０１２１】
溶鋼レベルが上昇して、第１ノズル２０の端部のレベルより高くなると、溶鋼の湯面にフラックスＦを均一に塗布して、溶鋼の再酸化を迅速に防止する。この時、フラックスＦの初期の塗布面積が、従来より小さくなるので、より早い時間に溶鋼の湯面を保護することができる。
【０１２２】
このあと、溶鋼レベルが上昇して、所定の高さに達すると、制御ダム６３を上昇及び移動させて、固定ダム６１との密着を解除することで、供給領域Ａと排出領域Ｂとを接続させる。このあと、制御ダム６３を第１ノズル２０側でストッパー６４に密着させたり、第２ノズル４０側でストッパー６４に密着させて、溶鋼の流動を本体３０の下部側に誘導し、排出領域Ｂに供給される溶鋼が一定のレベルに到達すると、供給領域Ａと接続された排出領域Ｂの溶鋼で鋳片の鋳造を始める。
【０１２３】
この時、フラックスＦの塗布時期を前倒しに応じて、従来より再酸化反応が抑制された清浄な状態の溶鋼を排出領域Ｂに供給することにより、連続鋳造工程の初期に製造される鋳片に酸化性介在物が混入することを低減でき、これにより初期の鋳片の品質を確保することができる。
【０１２４】
このあと、本体３０の内部に溶鋼を正常状態の溶鋼レベル（ｗｏｒｋｉｎｇ  ｌｅｖｅｌ）に維持しながら、鋳造を連続して実施する。
【０１２５】
本体３０への溶鋼の供給が完了すると、鋳造が進むにつれて、本体３０の溶鋼レベルが低くなる。このような過程の中に、制御ダム６３を第１ノズル２０側に移動させて、スラグを本体３０の長さ方向の中心部に移動させ、本体３０の下部の清浄な状態の溶鋼を排出領域Ｂ側に移動させる。このあと、本体３０の中心部に集まったスラグを制御ダム６３の下部に形成された突出部６５の上部に積載させる等の方法で、溶鋼の湯面から取り上げて一定量除去することができる。これによって、スラグが本体３０の出鋼口側に移動して出鋼口の内部に流入することを有効に抑制、防止できる。
【０１２６】
本体３０への溶鋼の供給が完了すると、鋳造が進むにつれて、本体３０の溶鋼レベルがさらに低くなって、本体３０の内部の残留の溶鋼量が最低残湯量に到達する。このような過程の中に、制御ダム６３を所定高さに下降させた状態で、固定ダム６１側に移動させ、供給領域Ａの溶鋼を排出領域Ｂ側に移動させて、排出領域Ｂの溶鋼レベルを制御し、このあと、制御ダム６３を固定ダム６１に密着させて溶鋼レベルが高くなった状態で排出領域Ｂを供給領域から孤立させる。
【０１２７】
このあと、供給領域Ａから孤立された排出領域Ｂの残留の溶鋼を鋳型に連続して供給し、鋳造を進むことと同時に、供給領域Ｂに後続溶鋼を供給する。この時、後続溶鋼は、排出領域Ｂに残留する以前の溶鋼と同じ成分の溶鋼であり、排出領域Ｂに残留する以前の溶鋼と成分の異なる異鋼種の溶鋼である。
【０１２８】
このあと、供給領域Ａの後続溶鋼の溶鋼レベルが上昇して、所定の高さに達すると、制御ダム６３を上昇及び移動させて、固定ダム６１との密着を解除することで、供給領域Ａと排出領域Ｂとを接続させる。これによって、供給領域Ａに入れられた後続溶鋼が排出領域Ｂに供給されることができる。このあと、制御ダム６３をストッパー６４に密着させて溶鋼の流動を本体３０の下部側に誘導し、供給領域Ａと接続された排出領域Ｂの溶鋼で鋳片の鋳造を絶えなく連続して実行する。
【０１２９】
本体３０への後続溶鋼の供給が完了すると、鋳造が進むにつれて、本体３０の溶鋼レベルが低くなる。このような過程の中に、制御ダム６３を第１ノズル２０側に移動させて、スラグを本体３０の長さ方向の中心部に移動させ、本体３０の下部の清浄な状態の溶鋼を排出領域Ｂ側に移動させる。このあと、本体３０の中心部に集まったスラグを制御ダム６３の下部に形成された突出部６５の上部に積載させる等の方法で、溶鋼の湯面から取り上げて、一定量除去することができる。これによって、スラグが本体３０の出鋼口  側に移動して、出鋼口の内部に流入することを有効に抑制、防止できる。
【０１３０】
本体３０への後続溶鋼の供給が完了すると、鋳造が進むにつれて、本体３０の溶鋼レベルがさらに低くなって、本体３０の内部の残留の溶鋼量が最低残湯量に到達する。このような過程の中に、制御ダム６３を所定高さに下降させた状態で、固定ダム６１側に移動させ、供給領域Ａの溶鋼を排出領域Ｂ側に移動させて、排出領域Ｂの後続溶鋼の溶鋼レベルを上昇させ、このあと、制御ダム６３を固定ダム６１に密着させて溶鋼レベルの高くなった状態で排出領域Ｂを供給領域から孤立させる。
【０１３１】
このあと、供給領域Ａから孤立した排出領域Ｂの残留の溶鋼を鋳型に連続して供給し、鋳片に鋳造し、排出領域Ｂに残留する後続溶鋼の溶鋼レベルが、最低残湯量での溶鋼レベルに到達すると、連続鋳造工程を完了する。
【０１３２】
このように、本発明の実施例では、連続鋳造工程の初期にフラックスの投入の遅延を防止することができて、本体に受鋼される溶鋼の待機中の露出を最小化して、溶鋼の再酸化を防ぐことができる。これにより、初期の鋳片の品質を有効的に向上させることができる。また、工程の末期に出鋼口の近くに形成されたボルテックスによるスラグの流入を防止するために、溶鋼レベルを局部的に高めることができ、連続鋳造工程の終了時点で、本体に残留する溶鋼の最低残湯量を減らすことができる。異鋼種の連続鋳造工程での場合は、混合部の低減が可能である。
【０１３３】
このように、本発明の実施例では、連続鋳造工程を円滑に行いながら、連続鋳造工程の初期及び末期に鋳片の品質を確保することができ、実收率を確保することができる。また、異鋼種  連続鋳造工程時に鋳片の混合部を最小化することができる。
【０１３４】
本発明の前記実施例は、本発明の説明のためのものであり、本発明の限定のためのものではないことを周知しなければならない。本発明は、請求の範囲及びこれと均等な技術的思想の範囲内で、相互に異なる多様な形態で具現されるものであり、本発明の該当する技術分野においての業者は、本発明の技術思想の範囲内で多様な実施例可能であることを理解することができる。
【図１】
0006608052.tif 000002
【図２】
0006608052.tif 000003
【図３】
0006608052.tif 000004
【図４】
0006608052.tif 000005
【図５】
0006608052.tif 000006
【図６】
0006608052.tif 000007
【図７】
0006608052.tif 000008
【図８】
0006608052.tif 000009